Patent WO-2013121203-A1 (WO)
Inventor: BRATTON GRAHAM JOHN
IPC: B28B11/24
Filed: 2013-02-14
Abstract: La présente invention se rapporte à un procédé permettant de mouler un article façonné qui présente une structure poreuse, ledit procédé consistant à : introduire dans un moule une pâte comprenant, par exemple, entre 10 et 50 % en poids d'OPC sous une forme solide et entre 90 et 50 % en poids de clinker sous une forme solide ainsi que de l'eau, et à la laisser durcir. Selon un autre mode de réalisation, la pâte peut être du clinker, du gypse et de la chaux, ou elle peut être de l'OPC. Une première prise peut avoir lieu pendant une première période de temps à une température relativement basse avec une perte d'eau minimale mais suffisante pour permettre la réalisation de la première prise. En outre, un durcissement jusqu'à l'état vert, dans lequel l'article façonné peut être retiré du moule, peut avoir lieu pendant une deuxième période de temps à une température relativement élevée et à un taux d'humidité élevé avec une perte d'eau minimale ou sans perte d'eau. Un moule plastique flexible, par exemple en polyéthylène à basse densité peut être utilisé pour permettre le démoulage des articles, par exemple par flexion du moule. Après la deuxième période de durcissement, l'article peut être retiré du moule et peut durcir pendant une troisième période de durcissement à une température plus élevée que celle de la première période et en maintenant sa teneur en eau. Il peut ensuite être trempé dans l'eau pour enlever les particules fines et faire durcir le matériau qui n'a pas réagi. Selon un autre mode de réalisation, après la deuxième période de durcissement, l'article peut être retiré du moule et peut être soumis pendant une troisième période de temps à un durcissement et à un trempage dans l'eau combinés. Dans l'un ou l'autre cas, il peut être ensuite séché à une température comprise entre 70 et 120 °C à une pression comprise entre 0,01 et 1 bar pendant une période de temps comprise entre 2 et 12 heures. L'invention se rapporte également à un article poreux moulé de manière hydraulique à partir (a) de clinker, de gypse et de chaux, (b) d'OPC et de clinker ou (c) d'OPC. L'article présente une face qui était adjacente au moule avec une distribution des pores théoriquement égale comprise entre 25 et 35 % en rapport de surface avec des tailles de pore comprises entre 2 et 10 μm, une profondeur intermédiaire qui présente des pores dont la taille est < à 1 - 2 μm et qui sont répartis de manière égale et représentent entre 20 et 25 % en rapport de surface et une face la plus éloignée du moule qui comprend des pores dont la taille est comprise entre 2 et 5 μm qui représentent entre 20 et 25 % en rapport de surface. Il peut présenter une absorption d'eau, qui peut être mesurée après séchage à une température de 120 °C, égale à une valeur comprise entre 26 et 30 % en poids, et/ou une absorption d'huile, qui peut être mesurée à une température d'huile comprise entre 36 et 40 °C et lors d'un séchage à une température de 120 °C, égale à une valeur comprise entre 14 et 20 % en poids, il peut présenter une résistance au pliage en 3 points comprise entre 5 et 9,5 MPa et une masse volumique en vrac comprise entre 1,6 et 1,8. Lorsqu'il est placé dans une huile de cuisson à une température de friture, cela ne doit pas entraîner un moussage substantiel.